(57)【要約】【課題】強い衝撃を受けて破損した際にも破片が飛散しにくい耐衝撃性に加え、優れた透明性や耐候性を有する透明遮音板およびその製造方法を提供する。【解決手段】本発明の透明遮音板は、アクリル樹脂層（Ａ）と、軟質アクリル樹脂層と、アクリル樹脂層（Ｂ）とがこの順に積層され、前記軟質アクリル樹脂層が、アクリル酸エステル、メタクリル酸エステルおよび多官能単量体を重合して得られる共重合体と、有機多塩基酸エステルとを少なくとも含有し、かつ（Ｉ）および（ＩＩ）の条件を満足する。【選択図】なし【特許請求の範囲】
【請求項１】
アクリル樹脂層（Ａ）と、軟質アクリル樹脂層と、アクリル樹脂層（Ｂ）とが、この順に積層された透明遮音板であって、
前記軟質アクリル樹脂層が、アクリル酸エステル、メタクリル酸エステルおよび多官能単量体を重合して得られる共重合体と、有機多塩基酸エステルとを少なくとも含有し、かつ以下の（Ｉ）および（ＩＩ）の条件を満足することを特徴とする透明遮音板：
（Ｉ）動的粘弾性測定により、周波数１Ｈｚおよび昇温速度２℃／分の条件で測定されたガラス転移温度が−２０〜２０℃、
（ＩＩ）ＪＩＳ  Ｋ６２５１に準拠して、ダンベル状３号形試験片にて引張速度５００ｍｍ／分の条件で測定された切断時伸びが３００〜１５００％。
【請求項２】
前記有機多塩基酸エステルが、アセチルクエン酸トリブチルである、請求項１に記載の透明遮音板。
【請求項３】
請求項１または２に記載の透明遮音板の製造方法であって、
内部の一方の面に前記アクリル樹脂層（Ａ）が設置され、このアクリル樹脂層（Ａ）が設置された面と対向する面に前記アクリル樹脂層（Ｂ）が設置されたセル内に、アクリル酸エステルとメタクリル酸エステルとを含有する単官能単量体を重合して得られる共重合体、アクリル酸エステル、およびメタクリル酸エステルを含むシロップと、多官能単量体と、有機多塩基酸エステルとを含む重合性組成物を注液した後、重合反応を行う工程、
を含むことを特徴とする透明遮音板の製造方法。
【請求項４】
前記重合性組成物を濾過して得られた濾液を注液し、次いで重合反応を行う、請求項３に記載の透明遮音板の製造方法。
【請求項５】
前記濾過が、１０メッシュ以上のフィルターを用いて行われる、請求項４に記載の製造方法。
【請求項６】
前記シロップにおける共重合体の含有量が、シロップ総量に対して０．１〜４０質量％である、請求項３〜５のいずれかの項に記載の透明遮音板の製造方法。
【発明の詳細な説明】
【技術分野】
【０００１】
本発明は、例えば高速道路、幹線道路などに設置される透明な遮音板に関する。
【背景技術】
【０００２】
高速道路や幹線道路等に設置される遮音板には、通常、ポリカーボネート樹脂板が使用されている。近時、前記遮音板には、長期間屋外で使用しても劣化しにくい耐候性や、強い衝撃を受けて破損した際に破片が飛散しにくい耐衝撃性に加え、透明性も要求されている。
【０００３】
しかし、ポリカーボネート樹脂板からなる遮音板は、耐候性が十分ではない。
【０００４】
特許文献１には、破損時の破片飛散を防止するため、透明樹脂板内に単繊維プラスティックフィラメントを埋設したものが記載されている。しかし、このような樹脂板からなる遮音板は、単繊維プラスティックフィラメントが埋設されているため、透明性が十分ではない。
【先行技術文献】
【特許文献】
【０００５】
【特許文献１】特表２００２−５２６８０２号公報
【発明の概要】
【発明が解決しようとする課題】
【０００６】
本発明の課題は、強い衝撃を受けて破損した際にも破片が飛散しにくい耐衝撃性に加え、優れた透明性や耐候性を有する透明遮音板およびその製造方法を提供することである。
【課題を解決するための手段】
【０００７】
本発明者は、上記課題を解決するべく鋭意検討を行った結果、以下の構成からなる解決手段を見出し、本発明を完成するに至った。
（１）アクリル樹脂層（Ａ）と、軟質アクリル樹脂層と、アクリル樹脂層（Ｂ）とが、この順に積層された透明遮音板であって、
前記軟質アクリル樹脂層が、アクリル酸エステル、メタクリル酸エステルおよび多官能単量体を重合して得られる共重合体と、有機多塩基酸エステルとを少なくとも含有し、かつ以下の（Ｉ）および（ＩＩ）の条件を満足することを特徴とする透明遮音板：
（Ｉ）動的粘弾性測定により、周波数１Ｈｚおよび昇温速度２℃／分の条件で測定されたガラス転移温度が−２０〜２０℃、
（ＩＩ）ＪＩＳ  Ｋ６２５１に準拠して、ダンベル状３号形試験片にて引張速度５００ｍｍ／分の条件で測定された切断時伸びが３００〜１５００％。
（２）前記有機多塩基酸エステルが、アセチルクエン酸トリブチルである、（１）に記載の透明遮音板。
（３）上記（１）または（２）に記載の透明遮音板の製造方法であって、
内部の一方の面に前記アクリル樹脂層（Ａ）が設置され、このアクリル樹脂層（Ａ）が設置された面と対向する面に前記アクリル樹脂層（Ｂ）が設置されたセル内に、アクリル酸エステルとメタクリル酸エステルとを含有する単官能単量体を重合して得られる共重合体、アクリル酸エステル、およびメタクリル酸エステルを含むシロップと、多官能単量体と、有機多塩基酸エステルとを含む重合性組成物を注液した後、重合反応を行う工程、
を含むことを特徴とする透明遮音板の製造方法。
（４）前記重合性組成物を濾過して得られた濾液を注液し、次いで重合反応を行う、（３）に記載の透明遮音板の製造方法。
（５）前記濾過が、１０メッシュ以上のフィルターを用いて行われる、（４）に記載の製造方法。
（６）前記シロップにおける共重合体の含有量が、シロップ総量に対して０．１〜４０質量％である、（３）〜（５）のいずれかの項に記載の透明遮音板の製造方法。
【発明の効果】
【０００８】
本発明の透明遮音板は、強い衝撃を受けて破損した際にも破片が飛散しにくい耐衝撃性に加え、優れた透明性や耐候性を有するという効果を奏する。
【発明を実施するための形態】
【０００９】
本発明の透明遮音板は、アクリル樹脂層（Ａ）と、軟質アクリル樹脂層と、アクリル樹脂層（Ｂ）とが、この順に積層された積層構造を有する。以下、本発明の透明遮音板について、詳細に説明する。
【００１０】
（アクリル樹脂層）
本発明において、アクリル樹脂層を構成するアクリル樹脂は特に限定されず、例えば、アクリル酸エステル系樹脂やメタクリル酸エステル系樹脂が挙げられる。これらの中でも、長時間屋外で使用しても劣化しにくいという耐候性や、透明性および視認性の観点から、メタクリル酸エステル系樹脂が好ましく、メタクリル酸エステル系樹脂の中でも、メタクリル酸メチル系樹脂が好ましい。
【００１１】
なお、本発明において、アクリル樹脂層（Ａ）および（Ｂ）は、それぞれ同一のアクリル樹脂で構成されていてもよく、異なるアクリル樹脂で構成されていてもよい。
【００１２】
メタクリル酸メチル系樹脂は、５０質量％以上のメタクリル酸メチルを含む単量体を重合して得られる重合体であり、メタクリル酸メチルの単独重合体であってもよいし、５０質量％以上のメタクリル酸メチルを含み、かつ５０質量％以下のメタクリル酸メチルと共重合可能な他の単量体を含む単量体を共重合して得られる共重合体であってもよい。共重合体である場合には、メタクリル酸メチルの割合は、好ましくは７０質量％以上であり、より好ましくは９０質量％以上である。
【００１３】
上記他の単量体としては、例えば、メタクリル酸エチル、メタクリル酸プロピル、メタクリル酸ブチル、メタクリル酸オクチル、メタクリル酸２−エチルヘキシルなどの炭素数２〜８のアルキル基を有するメタクリル酸アルキル；アクリル酸メチル、アクリル酸エチル、アクリル酸プロピル、アクリル酸ブチル、アクリル酸オクチル、アクリル酸２−エチルヘキシルなどの炭素数１〜８のアルキル基を有するアクリル酸アルキル；メタクリル酸、アクリル酸、メタクリルアミド、アクリルアミド、スチレン、アクリル酸グリシジル、アクリル酸ジシクロペンタニル、メタクリル酸ジシクロペンタニル、アクリル酸アダマンチル、メタクリル酸アダマンチル、Ｎ−ｔ−ブチルマレイミド、Ｎ−ラウリルマレイミド、Ｎ−シクロヘキシルマレイミド、Ｎ−フェニルマレイミド、Ｎ−ｏ−クロロフェニルマレイミド、Ｎ−ジメチルフェニルマレイミド、α−メチルスチレンなどが挙げられる。これらの他の単量体は、単独で用いてもよく、２種以上を併用してもよい。
【００１４】
アクリル樹脂は、アクリル樹脂を構成する単量体を、例えば、乳化重合法、懸濁重合法、塊状重合法、注型重合法（キャスト重合法）などの重合方法に供することによって得られる。重合反応は、光照射や重合開始剤を用いて行われ、好ましくは重合開始剤を用いて行われる。また、必要に応じて連鎖移動剤を用いてもよく、各単量体の添加や重合温度などの条件を、必要に応じて多段階としてもよい。
【００１５】
重合開始剤としては、例えば、２，２'−アゾビスイソブチロニトリル、２，２'−アゾビス（２，４−ジメチルバレロニトリル）、２，２'−アゾビス（２，４−ジメチル−４−メトキシバレロニトリル）、１，１'−アゾビス（１−アセトキシ−１−フェニルエタン）などのアゾ系開始剤；ラウロイルパーオキサイド、ベンゾイルパーオキサイド、ジ−ｔｅｒｔ−ブチルパーオキサイド、ｔｅｒｔ−ブチルパーオキシ−２−エチルヘキサノエート、ｔｅｒｔ−ブチルパーオキシイソブチレート、ｔｅｒｔ−ブチルパーオキシピバレート、ｔｅｒｔ−ブチルパーオキシベンゾエート、ｔｅｒｔ−ブチルパーオキシアセテート、ｔｅｒｔ−ブチルパーオキシネオデカノエート、ビス（４−ｔｅｒｔ−ブチルシクロヘキシル）パーオキシジカーボネートなどの過酸化物系開始剤；有機過酸化物とアミン類とを組み合わせたレドックス系の重合開始剤などが挙げられる。重合開始剤の添加量は、アクリル樹脂を構成する単量体の１００質量部に対して、通常０．０１〜１質量部、好ましくは０．０１〜０．５質量部である。
【００１６】
アクリル樹脂層には、本発明の効果を阻害しない範囲で、その製造時に一般的に用いられる各種の添加剤が含まれてもよい。添加剤としては、例えば、耐候性向上のための紫外線吸収剤（ベンゾトリアゾール系化合物、ベンゾフェノン系化合物、ヒンダードアミン系化合物など）、変色や黄変防止のための酸化防止剤（フェノール系化合物、リン系化合物など）、分子量制御のための連鎖移動剤（メチルメルカプタン、ｎ−ブチルメルカプタン、ｔ−ブチルメルカプタン、ｎ−オクチルメルカプタン、ｎ−ドデシルメルカプタンのような直鎖または分岐したアルキルメルカプタン化合物など）、耐衝撃性付与のためのゴム状重合体、難燃性付与のための難燃剤、架橋剤や着色剤などが挙げられる。これらの添加剤は、例えば、市販されているものが用いられる。
【００１７】
ゴム状重合体としては、アクリル樹脂のゴム状重合体以外の部分と屈折率が略同等のものが用いられ、アクリルゴム粒子が特に好ましい。アクリルゴム粒子は、アクリル酸エステルを主体とする弾性重合体からなる層（弾性重合体層）を有するものであり、弾性重合体のみからなる単層の粒子であってもよいし、弾性重合体層と硬質重合体からなる層（硬質重合体層）とによって構成される多層構造（例えば、２〜４層構造）の粒子であってもよい。アクリルゴム粒子における弾性重合体部は、好ましくは４０〜８００ｎｍの平均粒子径を有する。
【００１８】
ゴム状重合体としては、例えば、特開２０１１−１３７３１２号公報や特開２０１１−１４０７７４号公報などに記載のアクリルゴム粒子が挙げられる。ゴム状重合体は、アクリル樹脂を構成する単量体およびゴム状重合体の総量に対して、好ましくは０．１〜６０質量％、より好ましくは５〜２５質量％の割合で含有される。ゴム状重合体は、１種または２種以上を混合して用いてもよい。
【００１９】
本発明においては、難燃性が付与できる点で難燃剤を用いることが好ましい。難燃剤としては、合成樹脂用として公知のもののうち、アクリル樹脂層の透明性を阻害しないものであればよく、例えば、リン酸エステル、シリコーン、ハロゲン系化合物、無機化合物などが挙げられる。リン酸エステルを透明遮音板の両面のうち少なくとも１層のアクリル樹脂層に含有することが好ましい。リン酸エステルは、特にアクリル樹脂との相溶性に優れるので、アクリル樹脂層の透明性を維持しつつ、難燃性を付与することが出来る。また、難燃剤によっては、アクリル樹脂層が硬化する恐れがあるが、リン酸エステルを採用することで、アクリル樹脂の硬化も抑制できる。
【００２０】
リン酸エステルとしては、例えば、ハロゲン化リン酸エステル、トリメチルホスフェート、トリエチルホスフェート、トリブチルホスフェート、トリオクチルホスフェート、トリブトキシエチルホスフェート、トリフェニルホスフェート、トリクレジルホスフェート、オクチルジフェニルホスフェート、芳香族ポリホスフェートなどが挙げられ、これらを１種または２種以上を混合して用いてもよい。これらの中でも、ハロゲン化リン酸エステルが好ましく、例えば、トリス（クロロエチル）ホスフェート、トリス（クロロプロピル）ホスフェート、トリス（ジクロロプロピル）ホスフェート、トリス（ジブロモプロピル）ホスフェート、ビス（２，３−ジブロモプロピル）−２，３−ジクロロプロピルホスフェート、ビス（クロロプロピル）オクチルホスフェートなどのハロゲン原子を含有するリン酸エステル；ハロゲン化アルキルポリホスフェートなどのハロゲン原子を含有するポリリン酸エステル（含ハロゲン縮合リン酸エステル）などが挙げられる。ハロゲン原子としては、フッ素原子、塩素原子、臭素原子およびヨウ素原子が挙げられ、特にハロゲン原子が塩素である塩素化アルキルポリホスフェートが好ましい。
【００２１】
これらのハロゲン化リン酸エステルとしては、例えば、「ＴＭＣＰＰ」、「ＣＲＰ」、「ＣＲ−５０４Ｌ」、「ＣＲ−５７０」、「ＤＡＩＧＵＡＲＤ−５４０」（いずれも大八化学工業（株）製）などが市販されている。
【００２２】
リン酸エステルは、アクリル樹脂を構成する単量体およびリン酸エステルの総量に対して、０．１〜３０質量％、好ましくは５〜２０質量％の割合で含有される。リン酸エステルの含有量が少なすぎると、十分な難燃性が得られない場合がある。また、リン酸エステルの含有量が多すぎると、耐熱性が低下する場合がある。
【００２３】
また、難燃剤を用いる代わりに、アクリル樹脂の合成の際に、難燃性の単量体を使用してもよい。このような難燃性の単量体としては、例えば、ハロゲン化フェニルモノ（メタ）アクリレート、ハロゲン化スチレンなどが挙げられる。難燃性の単量体は、１種のみを用いてもよく、２種以上を併用してもよい。
【００２４】
架橋剤としては、分子中に複数の重合性不飽和結合を有する化合物が挙げられる。架橋剤を用いることによって、アクリル樹脂層の表面硬度、耐溶剤性および難燃性が向上する。架橋剤は、アクリル樹脂を構成する単量体１００質量部に対して、好ましくは２０質量部以下の割合で用いられる。なお、アクリル樹脂における架橋の度合いは、例えば、クロロホルムに対する膨潤度で示すことができる。架橋剤としては、具体的には、エチレングリコールジ（メタ）アクリレート、テトラエチレングリコールジ（メタ）アクリレート、ジエチレングリコールジ（メタ）アクリレート、トリメチロールプロパントリ（メタ）アクリレート、ペンタエリスリトールテトラ（メタ）アクリレート、ネオペンチルグリコールジ（メタ）アクリレート、（メタ）アクリル酸アリル、ジビニルベンゼンなどが挙げられる。
【００２５】
膨潤度は、試料をクロロホルムに所定時間浸漬し、吸収したクロロホルムと浸漬前の試料との体積比（吸収したクロロホルム／浸漬前の試料）で示される。好ましくは、膨潤度は２〜８である。
【００２６】
（軟質アクリル樹脂層）
本発明において、軟質アクリル樹脂層は、アクリル酸エステル、メタクリル酸エステルおよび多官能単量体を重合して得られる共重合体（以下、軟質重合体と記載する場合がある）と、有機多塩基酸エステルとを少なくとも含有し、かつ以下の（Ｉ）および（ＩＩ）の条件を満足するものである。
（Ｉ）動的粘弾性測定により、周波数１Ｈｚおよび昇温速度２℃／分の条件で測定されたガラス転移温度が−２０〜２０℃。
（ＩＩ）ＪＩＳ  Ｋ６２５１に準拠して、ダンベル状３号形試験片にて引張速度５００ｍｍ／分の条件で測定された切断時伸びが３００〜１５００％。
【００２７】
軟質重合体における単量体組成は、アクリル酸エステル、メタクリル酸エステルおよび多官能単量体の総量に対して、アクリル酸エステル３０〜８５質量％、メタクリル酸エステル１０〜６９．９９質量％、および多官能単量体０．０１〜５質量％であり、好ましくはアクリル酸エステル５０〜８０質量％、メタクリル酸エステル１５〜４９．９９質量％、および多官能単量体０．０１〜５質量％であり、さらに好ましくはアクリル酸エステル５０〜７０質量％、メタクリル酸エステル２５〜４９．９９質量％、および多官能単量体０．０１〜５質量％であるのがよい。軟質重合体における単量体組成を、上記範囲内とすることにより、得られる透明遮音板の耐衝撃性をより高めることができる。
【００２８】
アクリル酸エステルおよびメタクリル酸エステルとしては、上述のアクリル樹脂層で説明したアクリル酸アルキルやメタクリル酸アルキルが挙げられる。
【００２９】
多官能単量体は、分子内にラジカル重合可能な二重結合を２個以上有する化合物であり、架橋剤として機能する。具体的には、エチレングリコールジ（メタ）アクリレート、トリエチレングリコールジ（メタ）アクリレート、ブタンジオールジ（メタ）アクリレート、１，２−プロピレングリコールジ（メタ）アクリレート、１，３−プロピレングリコールジ（メタ）アクリレート、トリメチロールプロパントリ（メタ）アクリレート、テトラエチレングリコールジ（メタ）アクリレート、ジエチレングリコールジ（メタ）アクリレート、ペンタエリスリトールテトラ（メタ）アクリレート、ネオペンチルグリコールジ（メタ）アクリレートなどの多価アルコールのポリ不飽和カルボン酸エステル；アクリル酸アリル、メタクリル酸アリル、ケイ皮酸アリルなどの不飽和カルボン酸のアルケニルエステル；フタル酸ジアリル、マレイン酸ジアリル、トリアリルシアヌレート、トリアリルイソシアヌレートなどの多塩基酸のポリアルケニルエステル；ジビニルベンゼンなどの芳香族ポリアルケニル化合物などが挙げられる。これらの多官能単量体は、単独で用いてもよく、２種以上を併用してもよい。
【００３０】
さらに、軟質重合体を構成する単量体成分として、アクリル酸エステルおよびメタクリル酸エステル以外の単官能単量体が、必要に応じて含まれていてもよい。単官能単量体としては、例えば、分子内にアクリル酸エステルおよびメタクリル酸エステルと共重合可能な二重結合を１個有する化合物が挙げられる。具体的には、スチレン、α−メチルスチレン、ビニルトルエンなどの芳香族アルケニル化合物；アクリロニトリル、メタクリロニトリルなどのアルケニルシアン化合物；無水マレイン酸、Ｎ−置換マレイミドなどが挙げられる。これらの単官能単量体は、単独で用いてもよく、２種以上を併用してもよい。
【００３１】
単官能単量体を用いる場合、軟質重合体を構成する単量体成分総量に対して、５０質量％未満であることが好ましい。
【００３２】
軟質重合体は、例えば、上述のアクリル樹脂と同様の重合方法によって得られる。
【００３３】
（有機多塩基酸エステル）
有機多塩基酸エステルとしては、例えば、ジブチルフタレート、ジオクチルフタレートなどの芳香族多塩基酸エステル；ジオクチルアジペート、アセチルクエン酸トリブチルなどの脂肪族多塩基酸エステルなどが挙げられ、アセチルクエン酸トリブチルが好ましい。
【００３４】
有機多塩基酸エステルの含有量は、軟質アクリル樹脂層の総量に対して、好ましくは１〜２５質量％、より好ましくは１〜１５質量％、さらに好ましくは４〜１２質量％である。有機多塩基酸エステルが含まれない場合、得られる透明遮音板の耐衝撃性が不十分となる傾向にある。
【００３５】
軟質アクリル樹脂層には、上述のアクリル樹脂層に含まれる添加剤が含まれていてもよい。
【００３６】
軟質アクリル樹脂層に任意に含まれる紫外線吸収剤としては、例えば、チバガイギ社製の「チヌビンＰ」、住化ケムテックス（株）製の「スミソーブ３４０」、「スミソーブ２００」などのベンゾトリアゾール系化合物；シプロ化成（株）製の「シーソーブ１０１Ｓ」、住化ケムテックス（株）製の「スミソーブ１１０」などのベンゾフェノン系化合物；チバガイギ社製の「チヌビン７７０」、三共（株）製の「サノールＬＳ２６２６」などのヒンダートアミン系化合物などが挙げられる。紫外線吸収剤の添加量は、通常、軟質アクリル樹脂層の総量に対して０．５質量％以下、好ましくは０．０００１〜０．２５質量％である。
【００３７】
軟質アクリル樹脂層に任意に含まれる酸化防止剤としては、例えば、いずれも住化ケムテックス（株）製の「スミライザーＢＰ１０１」、「スミライザーＧＭ」などのフェノール系化合物；いずれもアデカ社製の「マークＰＥＰ−８」、「マークＰＥＰ−２４」などのリン系化合物などが挙げられる。
【００３８】
軟質アクリル樹脂層に任意に含まれる着色剤としては、例えば、いずれも住化ケムテックス（株）製の「スミプラストＧｒｅｅｎＧ」、「スミプラストＢｌｕｅＯＲ」などのアントラキノン系染料；住化ケムテックス（株）製の「スミプラストＯｒａｎｇｅＨＲＰ」などのペリノン系染料などが挙げられる。
【００３９】
軟質重合体および有機多塩基酸エステルの合計含有量は、軟質アクリル樹脂層の総量に対して、８０質量％以上であるのが好ましく、８５〜９９．９９９質量％であるのがより好ましい。
【００４０】
本発明において、軟質アクリル樹脂層は、上記条件（Ｉ）および（ＩＩ）を満足する必要がある。
【００４１】
条件（Ｉ）は、動的粘弾性測定により、周波数１Ｈｚおよび昇温速度２℃／分の条件で測定されたガラス転移温度が−２０〜２０℃である。動的粘弾性測定装置では、弾性に相当する動的貯蔵弾性率（Ｅ’）、粘性に相当する動的損失弾性率（Ｅ’’）、およびＥ’’とＥ’との比（Ｅ’’／Ｅ’）であって振動吸収性を反映する損失正接（ｔａｎδ）の温度依存性や周波数依存性などが測定できる。本明細書において、ガラス転移温度とは、周波数１Ｈｚおよび昇温速度２℃／分の条件で測定した際の損失正接（ｔａｎδ）が極大値を示す温度（主分散のピーク）のことをいう。
【００４２】
動的粘弾性測定装置としては、エスアイアイ・ナノテクノロジー（株）製の粘弾性スペクトロメータ（ＥＸＳＴＡＲ  ＤＭＳ６１００）、（株）ユービーエム社製のＲｈｅｏｇｅｌ  Ｅ４０００などが挙げられる。
【００４３】
ガラス転移温度が−２０℃未満の場合、常温での耐衝撃性能が低下する傾向にある。一方、ガラス転移温度が２０℃を超える場合、低温（例えば、１０℃以下）における耐衝撃性能が低下する傾向にある。
【００４４】
ガラス転移温度は、好ましくは７〜１７℃である。また、このガラス転移温度は、軟質アクリル樹脂層に含まれるアクリル酸エステル単量体成分量の増加、有機多塩基酸エステル量の増加、および多官能単量体成分量の減少によって、低くなる傾向にある。したがって、ガラス転移温度は、これらの成分の割合を増減することで、調整できる。
【００４５】
条件（ＩＩ）は、ＪＩＳ  Ｋ６２５１に準拠して、ダンベル状３号形試験片にて引張速度５００ｍｍ／分の条件で測定された切断時伸びが３００〜１５００％である。すなわち、ダンベル状３号形試験片を引張試験機（例えば、インストロン社製「万能試験機５９６５」など）にセットして、５００ｍｍ／分の速度で引っ張り、切断時の伸びを測定する。
【００４６】
切断時伸びを３００〜１５００％とすることにより、得られる透明樹脂板の耐衝撃性能を高くすることができる。
【００４７】
切断時伸びは、好ましくは４００〜１２００％である。また、この切断時伸びは、軟質アクリル樹脂層に含まれる有機多塩基酸エステル量の増加および多官能単量体成分量の増加によって、低下する傾向にある。したがって、切断時伸びは、これらの成分の割合を増減することで、調整できる。これらの成分の割合を調整し、切断時伸びを好ましくは４００〜１２００％、より好ましくは８５０〜１２００％とすることにより、得られる透明遮音板を長時間使用しても耐候性に優れるものとすることができ、特に、変色（イエローインデックスの増加）を抑えることができる。
【００４８】
（透明遮音板の製造方法）
透明遮音板の製造方法は、特に限定されず、例えば、セルキャスト重合法；押出成形による方法；各種の公知の接着剤を用いてアクリル樹脂層（Ａ）と、軟質アクリル樹脂層と、アクリル樹脂層（Ｂ）とをこの順で積層接着する方法などが挙げられ、これらの中でも、セルキャスト重合法による製造方法が好ましい。
【００４９】
セルキャスト重合法としては、例えば、内部の一方の面にアクリル樹脂板（Ａ）が設置され、該アクリル樹脂板（Ａ）が設置された面と対向する面にアクリル樹脂板（Ｂ）が設置されたセルの内に、軟質アクリル樹脂層原料を注液した後、重合反応を行う方法などが挙げられる。なお、重合反応終了後、アクリル樹脂板（Ａ）は透明遮音板におけるアクリル樹脂層（Ａ）となり、アクリル樹脂板（Ｂ）は透明遮音板におけるアクリル樹脂層（Ｂ）となる。
【００５０】
（アクリル樹脂板）
アクリル樹脂板（Ａ）および（Ｂ）の製造方法としては、例えば、上述のアクリル樹脂を構成する単量体を重合反応させた後、押出機などにより成形する方法；上述のアクリル樹脂を構成する単量体を公知のキャスト重合法により重合する方法などが挙げられる。重合の際には、上述のアクリル樹脂の重合反応に用いられる重合開始剤、各種添加剤などを添加してもよい。
【００５１】
アクリル樹脂板を製造するキャスト重合法としては、例えば、２枚のガラス板の周辺を軟質ポリ塩化ビニルなどの樹脂からなるガスケットでシールしたガラスセル、またはステンレススチールなどの金属製の２枚のエンドレスベルトをガスケットでシールしてなる連続スチールセルなどを用い、セルに上述のアクリル樹脂を構成する単量体と添加剤とを混合させた混合物、または混合物を予備重合させた部分重合体を注入して重合を行う周知の方法が採用可能である。なお、部分重合体における重合体含有率としては、１〜１０質量％程度が適当である。
【００５２】
重合条件は、使用する重合開始剤の種類などによって適宜設定される。例えば、反応温度は、常温〜１５０℃が好ましい。また、必要に応じて、多段階の温度条件で重合を行ってもよい。
【００５３】
アクリル樹脂板（Ａ）および（Ｂ）の各々の厚さは、通常１〜３０ｍｍであり、好ましくは２〜１５ｍｍである。アクリル樹脂板（Ａ）および（Ｂ）の厚さは、互いに同一であってもよいし、異なっていてもよい。また、アクリル樹脂板（Ａ）および（Ｂ）同士は、組成が互いに同一であってもよいし、異なっていてもよい。さらに、厚さの大きいアクリル樹脂板（Ａ）および（Ｂ）は、複数のアクリル樹脂板を積層することによって構成してもよい。
【００５４】
アクリル樹脂板（Ａ）および（Ｂ）は、熱成型加工することにより所望の形状に加工したり、熱プレスして表面に模様を形成したりして使用することも可能である。また、その表面には、必要に応じて、例えば、ハードコート、撥水加工、親水加工、光触媒加工などの表面加工を施してもよく、さらに鳥衝突防止用の表示などを設けてもよい。
【００５５】
（セル）
透明遮音板をセルキャスト重合法により製造する際に用いるセルは、アクリル樹脂板（Ａ）と、面がアクリル樹脂板（Ａ）に対向するように設置されたアクリル樹脂板（Ｂ）と、対向するアクリル樹脂板（Ａ）および（Ｂ）の間に設置されたガスケットとから少なくとも構成される。ガスケットの材質としては、例えば、軟質ポリ塩化ビニルなどの樹脂からなるものが挙げられる。その形状は特に限定されず、紐状、シート状、チューブ状、ホース状、テープ状などが挙げられる。その断面の形状としては、特に制限されず、例えば、四角形、円形、半円形、Ｌ字形などが挙げられる。
【００５６】
セル内の空間の厚み、すなわち軟質アクリル樹脂層原料の重合により形成される軟質アクリル樹脂層の厚みは、通常０．１〜１０ｍｍであり、好ましくは０．５〜５ｍｍ程度である。軟質アクリル樹脂層の厚さは、アクリル樹脂層（Ａ）および（Ｂ）の両方の面の間に挟まれたガスケットの厚さにより調整することが可能である。
【００５７】
（軟質アクリル樹脂層原料（重合性組成物））
本発明に用いられる軟質アクリル樹脂層原料（重合性組成物）は、アクリル酸エステルとメタクリル酸エステルとを含有する単官能単量体を重合して得られる共重合体、アクリル酸エステル、およびメタクリル酸エステルを含むシロップと、多官能単量体と、有機多塩基酸エステルとを含む。なお、アクリル酸エステル、メタクリル酸エステル、多官能単量体および有機多塩基酸エステルは、上述の通りである。
【００５８】
アクリル酸エステルとメタクリル酸エステルとを含有する単官能単量体を重合して得られる共重合体、アクリル酸エステル、およびメタクリル酸エステルを含むシロップは、予め合成した共重合体と、アクリル酸エステルおよびメタクリル酸エステルとを混合して調製してもよく、アクリル酸エステルとメタクリル酸エステルとを含有する単官能単量体を完全に重合させず、共重合体とアクリル酸エステルおよびメタクリル酸エステルとが共存する反応物（部分重合物）をそのまま用いてもよい。
【００５９】
部分重合に用いる重合開始剤としては、上述の重合開始剤が挙げられ、その使用量は、アクリル酸エステルおよびメタクリル酸エステルを含む単官能単量体の総量に対して、通常１〜１０００ｐｐｍであり、好ましくは１０〜２００ｐｐｍである。また、部分重合の条件は特に限定されず、反応温度は、アクリル酸エステルおよびメタクリル酸エステルを含む単官能単量体や重合開始剤の種類や量などにより適宜設定され、例えば６０〜９０℃程度である。
【００６０】
シロップ中の共重合体の含有量は特に限定されず、シロップ総量に対して、好ましくは０．１〜４０質量％、より好ましくは０．５〜２５質量％であるのがよい。共重合体の含有量が０．１質量％未満の場合、重合性組成物の重合反応が不安定となる傾向や、重合性組成物のセルからの漏れが生じやすくなる傾向があり、共重合体の含有量が４０質量％を越える場合、重合性組成物のセル内への注液が困難になる傾向にある。
【００６１】
重合性組成物を調製する際、シロップ、多官能単量体および有機多塩基酸エステルの混合順序や混合方法は、特に制限されない。例えば、撹拌しながらシロップ、多官能単量体および有機多塩基酸エステルを混合すればよい。
【００６２】
（重合反応）
透明遮音板を製造する際の重合反応は、特に限定されず、例えば、上述のセル内に重合開始剤と重合性組成物とを注液した後、室温で重合を行ってもよく、水または空気を熱媒とする重合槽中にて温度を調整して重合を行ってもよい。重合反応の際には、上述の軟質アクリル樹脂層における単量体成分を重合させる際に任意に用いられる連鎖移動剤を用いてもよい。
【００６３】
重合性組成物は、そのままセル内に注液してもよく、重合性組成物を濾過して得られた濾液をセル内に注液してもよい。濾液を注液すれば、透明遮音板への異物混入を防止することができ、長時間使用しても、アクリル樹脂層と軟質アクリル樹脂層との剥離を防止することができる。
【００６４】
重合性組成物の濾過に使用されるフィルターは、ステンレス製、セラミック製、プラスチック製などの網（篩）が挙げられ、好ましくは１０メッシュ以上、より好ましくは５０メッシュ以上のものが用いられる。１０メッシュとは、１インチの長さに１０個の網目が存在することを示し、５０メッシュとは、１インチの長さに５０個の網目が存在することを示し、メッシュ数が多くなるほど、網目が細かいことを示す。
【００６５】
重合開始剤は上述の通りであり、その使用量は、軟質アクリル樹脂層原料１００質量部に対して、通常０．０１〜５質量部、好ましくは０．５〜２質量部である。その際、生産性や未反応単量体を減らすという観点から、まず初期重合として、０〜５０℃で第１重合を行い、次いで最終重合として、５０〜１３０℃で第２重合を行うのが好ましい。第１重合の重合時間は通常３０分〜４０時間であり、好ましくは１〜３０時間である。第２重合の重合時間は通常２０分〜１０時間であり、好ましくは３０分〜８時間である。重合は、常圧、加圧および減圧のいずれの雰囲気下で行ってもよい。
【００６６】
（透明遮音板）
以上のようにして、強い衝撃を受けて破損した際にも破片が飛散しにくい耐衝撃性に加え、優れた透明性や耐候性を有する透明遮音板を製造することができる。透明遮音板全体の厚みは特に限定されず、通常２〜５０ｍｍ、好ましくは３〜３０ｍｍである。
【００６７】
この透明遮音板の層構成は、アクリル樹脂層（Ａ）、軟質アクリル樹脂層、およびアクリル樹脂層（Ｂ）から構成される３層構成であってもよいし、さらにアクリル樹脂層（Ａ）および／またはアクリル樹脂層（Ｂ）の外側に、前記と同様の軟質アクリル樹脂層を介して、上記と同様のアクリル樹脂層を積層して５層以上で構成される層構成であってもよい。
【００６８】
後者の例としては、アクリル樹脂層（Ａ）／軟質アクリル樹脂層／アクリル樹脂層（Ｂ）／軟質アクリル樹脂層／アクリル樹脂層からなる５層構造、アクリル樹脂層／軟質アクリル樹脂層／アクリル樹脂層（Ａ）／軟質アクリル樹脂層／アクリル樹脂層（Ｂ）からなる５層構造、アクリル樹脂層／軟質アクリル樹脂層／アクリル樹脂層（Ａ）／軟質アクリル樹脂層／アクリル樹脂層（Ｂ）／軟質アクリル樹脂層／アクリル樹脂層からなる７層構造などが挙げられる。
【００６９】
透明遮音板の形状は特に限定されず、平板や円盤以外にも、例えば、予め任意の曲率半径に熱成形した２枚の対向するアクリル樹脂板（Ａ）および（Ｂ）の間に、軟質アクリル樹脂層原料を注入して重合するキャスト重合法により製造された曲面板などの種々の形状のものが挙げられる。また、本発明の透明遮音板は、ＪＩＳ  Ｋ７３６１−１に準拠して測定された全光線透過率が、好ましくは７０％以上、より好ましくは８０％以上である。
【００７０】
さらに、透明遮音板の両面または片面には、例えば、硬度処理、防曇処理、防汚処理等の通常用いられる一般的な処理を施してもよく、表面に衝撃を受けた際に、該透明遮音板の飛散を防止する目的で、例えば、ポリエチレンテレフタレート等のフィルムを貼合する等の処理を施してもよい。また、透明遮音板を構成するアクリル樹脂層（Ａ）および（Ｂ）と軟質アクリル樹脂層との接触面にプライマー処理を施すことによっても透明遮音板の飛散を防止することができる。
【００７１】
本発明の透明遮音板は、高速道路や幹線道路などに設置される透明な遮音板の他、鉄道高架に設置される防風パネルなどにも利用することができる。また、本発明の透明遮音板は透明性に優れるため、軟質アクリル樹脂層に太陽電池を包理して上記用途に利用することができる。
【実施例】
【００７２】
以下、実施例および比較例を挙げて本発明を具体的に説明するが、本発明はこれらの実施例に限定されるものではない。
【００７３】
（実施例１）
（アクリル樹脂層の形成）
８７．９質量部のメタクリル酸メチル部分重合体シロップ（約５質量％のポリメタクリル酸メチルを含有）、０．１質量部のネオペンチルグリコールジメタクリレート、難燃剤として１２質量部の塩素化アルキルポリホスフェート（ＣＲ−５７０、大八化学工業（株）製）、および重合開始剤として０．０７質量部の２，２'−アゾビスイソブチロニトリルを添加し、混合物を得た。
【００７４】
この混合物を、２枚のガラス板（２０００ｍｍ×４０００ｍｍ）および軟質ポリ塩化ビニル製ガスケットから構成される空隙の間隔が６ｍｍのセルに流し込んだ。次いで、空気を熱媒とする重合槽中で、６０℃で８時間、その後１１０℃で１時間加熱して重合反応を行い、アクリル樹脂層（ポリメタクリル酸メチル系樹脂板（２０００ｍｍ×４０００ｍｍ×６ｍｍ））を形成した。
【００７５】
（軟質アクリル樹脂層を形成するための重合性組成物の調製）
４５質量％のメタクリル酸メチルと５５質量％のアクリル酸２−エチルヘキシルとを含む混合物１００質量部に、０．００５質量部の２，２'−アゾビスイソブチロニトリルを添加し、８０℃で予備重合して粘稠なシロップ状物（約５質量％の重合体を含有）を得た。得られたシロップ８３．３質量部に、１５．０質量部のアセチルクエン酸トリブチル（ＡＴＢＣ、田岡化学工業（株）製）、１．５質量部のトリエチレングリコールジメタクリレート、および紫外線吸収剤として０．２質量部のスミソーブ２００（住化ケムテックス（株）製）を添加して、重合性組成物を得た。この重合性組成物を調製するのに使用した単量体の割合は、メタクリル酸メチルが４４．２質量％、アクリル酸２−エチルヘキシルが５４．０質量％、およびトリエチレングリコールジメタクリレートが１．８質量％である。
【００７６】
得られた重合性組成物１００質量部に、１．６質量部の重合開始剤（化薬アクゾ（株）製の「パーカドックス１６」（約９５質量％のビス（４−ｔｅｒｔ−ブチルシクロヘキシル）パーオキシジカーボネートを含有））を添加して混合した。この混合物を、２枚のＰＥＴフィルム間に軟質ポリ塩化ビニル製ガスケットを挟むとともに、ＰＥＴフィルムの外側に予めガラス板（２００ｍｍ四方）を設置した空隙の間隔が２ｍｍまたは３ｍｍのセルに流し込んだ。次いで、空気を熱媒とする重合槽中で、３０℃で８時間、その後７０℃で５時間加熱して重合反応を行い、軟質アクリル樹脂層の試験片（厚さ２ｍｍまたは３ｍｍ）を製造した。得られた軟質アクリル樹脂層の試験片について、ガラス転移温度および切断時伸びを測定した。
【００７７】
＜ガラス転移温度の測定＞
得られた軟質アクリル樹脂層の試験片（厚さ３ｍｍ）について、エスアイアイ・ナノテクノロジー（株）製粘弾性スペクトロメータ（ＥＸＳＴＡＲ  ＤＭＳ６１００）を用いて、−５０〜５０℃における粘弾性−温度曲線を測定した。測定時の昇温速度は、２℃／分、周波数は１Ｈｚ、チャック間距離は２０ｍｍとした。測定された動的貯蔵弾性率（Ｅ’）、動的損失弾性率（Ｅ’’）、および「ｔａｎδ＝Ｅ’’／Ｅ’」で定義される損失正接から、縦軸をｔａｎδ、横軸を温度（℃）として動的粘弾性を示すグラフを得、そのピーク温度をガラス転移温度とした。結果を表１に示す。
【００７８】
＜切断時伸びの測定＞
まず、ＪＩＳ  Ｋ６２５１−２０１０に準拠して、得られた軟質アクリル樹脂層の試験片（厚さ２ｍｍ）からダンベル状３号形試験片を作成した。次いで、引張試験機（インストロン社製万能試験機５９６５）を用いて、２３℃、相対湿度５５％、引張速度５００ｍｍ／分の条件で、軟質アクリル樹脂層の切断時伸びを測定した。結果を表１に示す。
【００７９】
（透明遮音板の製造）
得られた上記重合性組成物１００質量部に、１．６質量部の重合開始剤（化薬アクゾ（株）製の「パーカドックス１６」（約９５質量％のビス（４−ｔｅｒｔ−ブチルシクロヘキシル）パーオキシジカーボネートを含有））を添加して混合した。この混合物を、上記メチルメタクリレート系樹脂板（２０００ｍｍ×４０００ｍｍ×６ｍｍ）および軟質ポリ塩化ビニル製ガスケットから構成される空隙の間隔が３ｍｍのセルに流し込んだ。次いで、空気を熱媒とする重合槽中で、３０℃で８時間、その後７０℃で５時間加熱して重合反応を行い、アクリル樹脂層（厚さ６ｍｍ）と軟質アクリル樹脂層（厚さ３ｍｍ）とアクリル樹脂層（厚さ６ｍｍ）とが順次積層された透明遮音板を得た。なお、混合物のセルへの注液は、セルの注液口にステンレス製の金網（６０メッシュ）を設置して濾過しながら行った。
【００８０】
（実施例２）
表１に示すように、軟質アクリル樹脂層を構成する重合性組成物におけるシロップを８４．０５質量部およびトリエチレングリコールジメタクリレートを０．７５質量部としたこと以外は、実施例１と同様の手順で、軟質アクリル樹脂層の試験片および透明遮音板を得た。この重合性組成物を調製するのに使用した単量体の割合は、メタクリル酸メチルが４４．６質量％、アクリル酸２−エチルヘキシルが５４．５質量％、およびトリエチレングリコールジメタクリレートが０．９質量％である。なお、得られた軟質アクリル樹脂層の試験片について、実施例１と同様にガラス転移温度および切断時伸びを測定した。
【００８１】
（実施例３）
表１に示すように、軟質アクリル樹脂層を構成する重合性組成物調製時のシロップにおけるメタクリル酸メチルを３５質量％、２−エチルヘキシルアクリレートを６５質量％とし、軟質アクリル樹脂層を構成する重合性組成物におけるシロップを９４．０５質量部、アセチルクエン酸トリブチルを５．０質量部、トリエチレングリコールジメタクリレートを０．７５質量部とした以外は、実施例１と同様の手順で、軟質アクリル樹脂層の試験片および透明遮音板を得た。この重合性組成物を調製するのに使用した単量体の割合は、メタクリル酸メチルが３４．７質量％、アクリル酸２−エチルヘキシルが６４．５質量％、およびトリエチレングリコールジメタクリレートが０．８質量％である。なお、得られた軟質アクリル樹脂層の試験片について、実施例１と同様にガラス転移温度および切断時伸びを測定した。
【００８２】
（実施例４）
表１に示すように、軟質アクリル樹脂層を構成する重合性組成物におけるシロップを９６．８質量部、アセチルクエン酸トリブチルを２．５質量部およびトリエチレングリコールジメタクリレートを０．５質量部としたこと以外は、実施例３と同様の手順で、軟質アクリル樹脂層の試験片および透明遮音板を得た。この重合性組成物を調製するのに使用した単量体の割合は、メタクリル酸メチルが３４．８質量％、アクリル酸２−エチルヘキシルが６４．７質量％、およびトリエチレングリコールジメタクリレートが０．５質量％である。なお、得られた軟質アクリル樹脂層の試験片について、実施例１と同様にガラス転移温度および切断時伸びを測定した。
【００８３】
（比較例１）
表１に示すように、軟質アクリル樹脂層を構成する重合性組成物におけるシロップを７６．８質量部、アセチルクエン酸トリブチルを２０．０質量部およびトリエチレングリコールジメタクリレートを３．０質量部としたこと以外は、実施例１と同様の手順で、軟質アクリル樹脂層の試験片および透明遮音板を得た。この重合性組成物を調製するのに使用した単量体の割合は、メタクリル酸メチルが４３．３質量％、アクリル酸２−エチルヘキシルが５２．９質量％、およびトリエチレングリコールジメタクリレートが３．８質量％である。なお、得られた軟質アクリル樹脂層の試験片について、実施例１と同様にガラス転移温度および切断時伸びを測定した。
【００８４】
実施例１〜４および比較例１で得られた透明遮音板について、耐衝撃性（耐衝撃性試験（１）および（２））、透明性（全光線透過率、ヘーズおよびイエローインデックスの測定）および耐候性の評価を行った。
【００８５】
＜耐衝撃性試験（１）＞
得られた透明遮音板を、１５０ｍｍ×１５０ｍｍの大きさに切断して試験片を作製した。試験片の２辺を固定した状態で、試験片の上方０．８５ｍから３ｋｇの鋼球を３回続けて自由落下させた。その際の試験片の状態を以下の基準で評価した。結果を表１に示す。
◎：３回連続して鋼球を落下させても、試験片表裏のメタクリル酸メチル系樹脂板の飛散が認められなかった。
○：３回連続して鋼球を落下させた後、試験片表裏のメタクリル酸メチル系樹脂板の飛散が初めて認められた。
△：２回連続して鋼球を落下させた後、試験片表裏のメタクリル酸メチル系樹脂板の飛散が初めて認められた。
×：１回鋼球を落下させた後、試験片表裏のメタクリル酸メチル系樹脂板の飛散が認められた。
【００８６】
＜耐衝撃性試験（２）＞
（株）高速道路総合技術研究所（ＮＥＸＣＯ総研）ＮＥＸＣＯ試験方法第９編、環境関係試験方法の「試験法９０２  ２００９  遮音壁の耐衝撃性試験方法」（発行者：（株）高速道路総合技術研究所（ＮＥＸＣＯ総研）、発行年：平成２１年７月）に準拠して耐衝撃を評価した。まず、得られた透明遮音板を、２ｍ×２ｍの大きさに切断して試験片を作製した。試験片の４辺を固定した状態で、１０℃および常温で評価した。衝撃試験後の破片の水平距離が５ｍ以内で、下記式で定義される飛散防止率（Ｒ）が９９％以上、かつ飛散した破片のうち質量が最大である破片において、その質量が１ｇ以下の場合を〇、上記基準を満足できなかった場合を×と評価した。結果を表１に示す。
Ｒ＝（（Ｗ−ｗ）／Ｗ）×１００（％）
Ｗ：試験片の質量
ｗ：飛散した破片の合計質量
【００８７】
＜全光線透過率の測定＞
得られた透明遮音板について、透過率計（（株）村上色彩技術研究所製の「ＨＲ−１００」）を用い、ＪＩＳ  Ｋ７３６１−１に準拠して、全光線透過率Ｔｔ（ａ）を測定した。この数値が大きいほど光線の透過が大きい、すなわち透明性が高いことを示す。結果を表１に示す。
【００８８】
＜ヘーズの測定＞
得られた透明遮音板について、上記のＨＲ−１００を用い、ヘーズＨ（ａ）をＪＩＳ  Ｋ７１３６に準拠して測定した。この数値が小さいほど、透明性が高いことを示す。結果を表１に示す。
【００８９】
＜イエローインデックス（ＹＩ）の測定＞
得られた透明遮音板について、分光光度計（Ｕ−４０００、（株）日立製作所製）を用い、波長３００〜８００ｎｍの範囲で、５ｎｍ間隔で板厚方向の透過率を測定した。得られた測定値から、ＪＩＳ  Ｚ  ８７２２に準拠してＸＹＺ値を求め、ＪＩＳ  Ｋ  ７１０５に準拠してＹＩ（ａ）を算出した。結果を表１に示す。
【００９０】
＜耐候性試験＞
ＪＩＳ  Ｋ７３５０−４に準拠して、サンシャインウェザーメーター（ＷＥＬ−ＳＵＮ−ＨＣＨ−Ｂ型、スガ試験機（株）製）に１０００時間供し、透明遮音板の劣化を促進させた。劣化させた透明遮音板について、全光線透過率Ｔｔ（ｂ）、ヘーズＨ（ｂ）およびイエローインデックスＹＩ（ｂ）を測定した。結果を表１に示す。
【００９１】
【表１】
2013116589.tif 000002
【００９２】
表１に示すように、実施例１〜４で得られた透明遮音板は、優れた耐衝撃性および透明性を有していることがわかる。また、透明遮音板を劣化させた後に、全光線透過率、ヘーズおよびイエローインデックスを測定したところ、劣化前とほとんど変化しておらず、耐候性にも優れていることがわかる。
【００９３】
一方、比較例１で得られた透明遮音板は、ＮＥＸＣＯ試験方法（耐衝撃性試験（２））による耐衝撃性が劣ることがわかった。なお、耐衝撃性試験（２）において、常温での評価が基準を満足しなかったため、１０℃での試験は実施しなかった。また、耐衝撃性試験（２）の基準を満足しなかったため、耐候性試験は実施しなかった。